(57)【要約】【課題】少ない曲げ損失を有するが、光ファイバの開口数を著しくは大きくしないグレーデッドインデックス光ファイバを提供する。【解決手段】本発明は、半径ｒ１、および外側光クラッドに対してアルファインデックスプロファイルを有する中心コアと、半径ｒ２および外側光クラッドに対しての屈折率差Δｎ２を有する内側クラッドと、幅Ｗｔおよび外側光クラッドに対してのインデックス差Δｎｔを有する低くしたトレンチとを含むマルチモード光ファイバに関係する。光ファイバは、中心コアのアルファインデックスプロファイルの端と外側光クラッドとの間の屈折率差がゼロであり、式Ｖ＝１０００×Ｗｔ×Δｎｔによって定義される低くしたトレンチのボリュームＶが−４０μｍと−３０μｍとの間で構成されることを特徴とする。【選択図】図８
2011059687.tif 000002
【特許請求の範囲】
【請求項１】
中心から外縁へと、中心コアと、内側クラッドと、低くしたトレンチと、外側光クラッドとを含み、
−中心コアが半径ｒ１および外側光クラッドに対してアルファ屈折率プロファイルを有し、
−内側クラッドが半径ｒ２および外側光クラッドに対して屈折率差Δｎ２を有し、
−低くしたトレンチが幅Ｗｔおよび外側光クラッドに対して屈折率差Δｎｔを有する、
マルチモード光ファイバであって、
中心コアのアルファインデックスプロファイルの端と外側光クラッドとの間の屈折率差がゼロであり、ボリュームが式Ｖ＝１０００×Ｗｔ×Δｎｔによって定義される低くしたトレンチのボリュームＶが−４０μｍと−３０μｍとの間で構成されることを特徴とする、マルチモード光ファイバ。
【請求項２】
光ファイバが低くしたトレンチのない同じ屈折率プロファイルを有する光ファイバに対して開口数の拡大が０．０１０未満である、請求項１に記載のファイバ。
【請求項３】
外側光クラッドに対しての低くしたトレンチの屈折率差Δｎｔが−６×１０−３と−１５×１０−３との間である、請求項１から２のいずれか一項に記載のファイバ。
【請求項４】
外側光クラッドに対しての低くしたトレンチの屈折率差Δｎｔが−７×１０−３と−１０×１０−３との間である、請求項１から３のいずれか一項に記載のファイバ。
【請求項５】
低くしたトレンチの幅Ｗｔが４．５μｍよりも小さく、好ましくは１．５μｍよりも大きいまたは２μｍよりも大きいことさえある、請求項１から４のいずれか一項に記載のファイバ。
【請求項６】
内側クラッドの半径ｒ２と中心コアの半径ｒ１との間の差が０と５μｍとの間で構成される、請求項１から５のいずれか一項に記載のファイバ。
【請求項７】
内側クラッドの半径ｒ２と中心コアの半径ｒ１との間の差が０μｍであり、低くしたトレンチが中心コアと直接接触する、請求項６に記載のファイバ。
【請求項８】
中心コアが６２．５±３μｍの直径および０．２７５±０．０１５の開口数を有する、請求項１から７のいずれか一項に記載のファイバ。
【請求項９】
中心コアが５０±３μｍの直径および０．２±０．０１５の開口数を有する、請求項１から４のいずれか一項に記載のファイバ。
【請求項１０】
１５ｍｍの曲率半径の周りに２回巻の状態で８５０ｎｍの波長において、同じインデックスプロファイルを有するが低くしたトレンチのない光ファイバに対して少なくとも４０％だけ少ない曲げ損失を有する、請求項１から９のいずれか一項に記載のファイバ。
【請求項１１】
１０ｍｍの曲率半径の周りに２回巻の状態で８５０ｎｍの波長において、同じインデックスプロファイルを有するが低くしたトレンチのないファイバに対して少なくとも３０％だけ少ない曲げ損失を有する、請求項１から１０のいずれか一項に記載のファイバ。
【請求項１２】
７．５ｍｍの曲率半径の周りに２回巻の状態で８５０ｎｍの波長において、同じインデックスプロファイルを有するが低くしたトレンチのないファイバに対して少なくとも２０％だけ少ない曲げ損失を有する、請求項１から１１のいずれか一項に記載のファイバ。
【請求項１３】
５ｍｍの曲率半径の周りに２回巻の状態で８５０ｎｍの波長において、同じインデックスプロファイルを有するが低くしたトレンチのないファイバに対して少なくとも２０％だけ少ない曲げ損失を有する、請求項１から１２のいずれか一項に記載のファイバ。
【発明の詳細な説明】
【技術分野】
【０００１】
本発明は、光ファイバ伝送の分野に関し、より具体的には、光ファイバの開口数を著しくは増加させずに少ない曲げ損失を有するマルチモード光ファイバに関する。
【背景技術】
【０００２】
標準的な方式では、光ファイバは、光信号を伝送しオプションとして光信号を増幅する機能の光コア、およびコアの内部に光信号を閉じ込める機能の外側光クラッドから構成されている。この目的を達成するために、コアの屈折率ｎｃおよびクラッドの屈折率ｎｇは、ｎｃ＞ｎｇである。
【０００３】
屈折率プロファイルは、屈折率と光ファイバの半径とを関係付ける関数のグラフを意味する。標準的な方式では、光ファイバの中心までの距離がｘ軸上に示され、ｙ軸上には、その半径位置における屈折率と外側光クラッドの屈折率との間の差が示されている。一般に、屈折率プロファイルは、それ自体の現れ方にしたがって特定される。したがって、屈折率プロファイルは、それぞれステップ形や、不等辺四角形や、三角形や、またはグレーデッド（ｇｒａｄｅｄ）形を有するグラフに対して、「ステップ」や、「不等辺四角形」や、「三角形」や、または「アルファ」の用語で説明されている。これらの曲線は、ファイバの理論的プロファイルまたは設定プロファイルを現しているが、ファイバの製造上の制約がわずかに異なるプロファイルをもたらすことがある。
【０００４】
光ファイバの２つの主なタイプが存在し、マルチモードファイバおよび単一モードファイバである。マルチモードファイバでは、所与の波長に対して、いくつかの光モードが光ファイバに沿って同時に伝搬されるが、単一モードファイバでは、高次のモードは大きく減衰される。
【０００５】
「アルファ」プロファイルの中心コアを有するマルチモードグレーデッドインデックスファイバが、長年にわたって使用されてきている。その特性は、特に、Ｄ．Ｇｌｏｇｅらによる「Ｍｕｌｔｉｍｏｄｅ  ｔｈｅｏｒｙ  ｏｆ  ｇｒａｄｅｄ−ｃｏｒｅ  ｆｉｂｅｒｓ」、Ｂｅｌｌ  ｓｙｓｔｅｍ  Ｔｅｃｈｎｉｃａｌ  Ｊｏｕｒｎａｌ  １９７３，ｐｐ  １５６３−１５７８に記載されており、Ｇ．Ｙａｂｒｅによる「Ｃｏｍｐｒｅｈｅｎｓｉｖｅ  ｔｈｅｏｒｙ  ｏｆ  ｄｉｓｐｅｒｓｉｏｎ  ｉｎ  ｇｒａｄｅｄ−ｉｎｄｅｘ  ｏｐｔｉｃａｌ  ｆｉｂｅｒｓ」、Ｊｏｕｒｎａｌ  ｏｆ  Ｌｉｇｈｔｗａｖｅ  Ｔｅｃｈｎｏｌｏｇｙ，Ｆｅｂｒｕａｒｙ  ２０００，Ｖｏｌ．１８，Ｎｏ．２，ｐｐ  １６６−１７７に要約されている。
【０００６】
グレーデッドインデックスプロファイル、またはアルファインデックスプロファイル（α）−これら２つの用語は同等である−は、光ファイバのある点から中心までの距離ｒに応じてある点における屈折率値ｎ間の関係によって定義することができる：
【数１】
2011059687.tif 000003
ここで、α≧１、
ｎ１、マルチモードコアの最大インデックス、
ｒ１、マルチモードコアの半径、および
【数２】
2011059687.tif 000004
であり、ここで、ｎ０はマルチモード中心コアの最小インデックスであり、一般に（多くの場合、石英で作られる）外側光クラッドのインデックスに対応する。
【０００７】
しかしながら、各モードは、それ独自の伝搬定数で伝搬され、その伝搬定数と光ファイバの屈折率プロファイルおよび波長の関数である実効屈折率ｎｅｆｆが関係付けられる。
【０００８】
図１は、従来技術によるαプロファイル光ファイバの屈折率プロファイルを示す。下側のｘ軸は、光ファイバの半径を示し、左側のｙ軸は、光ファイバのαプロファイルの屈折率を示す。マルチモードαプロファイル光ファイバは、それゆえ、任意の半径方向において屈折率の値が光ファイバの中心からその外縁へと連続的に減少するように回転対称の中心コアプロファイルを有する。グラフは、また、光ファイバ中を伝搬されるモードを示す。右側のｙ軸は、伝搬モードの相対的な実効屈折率、すなわちそのモードの実効屈折率と外側光クラッドの屈折率との間の差を示す。上側のｘ軸上に示されたアジマスインデックスと呼ばれるリファレンスは、各モードに対応する。代表的には、モードは、グラフの水平方向に見た目で分かるモードのグループに集まる。例えば、図示されたファイバは、１８個のモードグループを含む。
【０００９】
光ファイバの開口数（ＮＡ）は、次式によって定義される：
【数３】
2011059687.tif 000005
ここで、ｎｅｆｆ，ｍｉｎおよびｎｅｆｆ，ｍａｘは、ＯＦＬ（ｏｖｅｒｆｉｌｌｅｄ  ｌａｕｎｃｈｅｄ）条件下で、すなわちファイバ入力における信号の励振が伝搬モードの全体にわたり一様であるときに、ファイバ出力において測定される信号中に含まれるモードの、それぞれ最小実効屈折率および最大実効屈折率である。
【００１０】
しかしながら、開口数の良い近似は、次式により得られる：
【数４】
2011059687.tif 000006
ここで、ｎｍａｘおよびｎｍｉｎは、光ファイバ屈折率プロファイルの、それぞれ最大実効屈折率および最小実効屈折率である。
【００１１】
中心コアと外側光クラッドとの間に低くしたトレンチ（ｄｅｐｒｅｓｓｅｄ  ｔｒｅｎｃｈ）を追加することによってマルチモードグレーデッドインデックス光ファイバの曲げ損失を少なくすることが知られている。しかしながら、かかる低くしたトレンチを追加することは、結果として漏れモードとして知られる追加の伝搬モードを発現させることになる。
【００１２】
図２は、低くしたトレンチが中心コアと外側光クラッドとの間に追加されている図１に示したような従来技術による光ファイバの屈折率プロファイルを示す。追加の伝搬モードは、図１に対して観測され、相対的な実効屈折率のゼロ値よりも下に位置している。これらの追加の伝搬モードすなわち漏れモードは、５個のモードグループに配置されている。漏れモードは、ガイデッドモードの実効屈折率よりも小さな実効屈折率を有する。これは、低くしたトレンチのないグレーデッドインデックス光ファイバと比較して、低くしたトレンチを含んでいるグレーデッドインデックス光ファイバ中の開口数ＮＡの増加につながる。開口数のかかる相違は、低くしたトレンチのあるグレーデッドインデックスファイバおよび低くしたトレンチのないグレーデッドインデックスファイバを含むシステム内での接続中の損失につながることがある。これゆえ、グレーデッドインデックスプロファイルへの低くしたトレンチの追加は、望ましくないＮＡの増加を引き起こす。したがって、低くしたトレンチを追加した結果としてのＮＡの増加を制限することが望ましい。
【００１３】
文献米国特許出願公開第２００８／０１６６０９４号および国際公開第２００８／０８５８５１号は、グレーデッドインデックス光ファイバ中の曲げ損失を少なくするために低くしたトレンチを使用することを開示している。しかしながら、これらの文献は、開口数が、低くしたトレンチのないグレーデッドインデックスファイバの開口数に対して、ほんのわずかしか大きくならないことをどのようにして確実にするかを述べていない。言い換えると、低くしたトレンチの追加に起因する開口数の大きな増加をどのようにして回避するかである。
【００１４】
文献国際公開第２００６／０１０７９８号は、グレーデッドインデックス中心コアおよび低くしたトレンチを含んでいる光ファイバを記載している。中心コアのグレーデッドインデックスプロファイルは、低くしたトレンチの底の位置まで、外側光クラッドの屈折率よりも低く伸びている。言い換えると、低くしたトレンチの始まりにおいて屈折率の急激な低下はないが、その代わりに、低くしたトレンチの底に達するまで緩やかに減少している。低くしたトレンチの底の位置まで、外側光クラッドの屈折率よりも下へアルファ形の中心コアを伸ばすことは、曲げ損失を少なくすることを制限するが、一方で開口数をさらに大きくする。これは、したがって望ましくない。その上、文献国際公開第２００６／０１０７９８号は、開口数が、低くしたトレンチのないグレーデッドインデックス光ファイバの開口数に対して、ほんのわずかしか大きくならないことをどのようにして確実にするかを示していない。
【先行技術文献】
【特許文献】
【００１５】
【特許文献１】米国特許出願第２００８／０１６６０９４号明細書
【特許文献２】国際公開第２００８／０８５８５１号パンフレット
【特許文献３】国際公開第２００６／０１０７９８号パンフレット
【特許文献４】米国特許第５，５２２，００７号明細書
【特許文献５】米国特許第５，１９４，７１４号明細書
【特許文献６】米国特許第６，２６９，６６３号明細書
【特許文献７】米国特許第６，２０２，４４７号明細書
【特許文献８】国際公開第２００９／０７８９６２号パンフレット
【非特許文献】
【００１６】
【非特許文献１】Ｄ．Ｇｌｏｇｅら、「Ｍｕｌｔｉｍｏｄｅ  ｔｈｅｏｒｙ  ｏｆ  ｇｒａｄｅｄ−ｃｏｒｅ  ｆｉｂｅｒｓ」、Ｂｅｌｌ  ｓｙｓｔｅｍ  Ｔｅｃｈｎｉｃａｌ  Ｊｏｕｒｎａｌ  １９７３，ｐｐ  １５６３−１５７８
【非特許文献２】Ｇ．Ｙａｂｒｅ、「Ｃｏｍｐｒｅｈｅｎｓｉｖｅ  ｔｈｅｏｒｙ  ｏｆ  ｄｉｓｐｅｒｓｉｏｎ  ｉｎ  ｇｒａｄｅｄ−ｉｎｄｅｘ  ｏｐｔｉｃａｌ  ｆｉｂｅｒｓ」、Ｊｏｕｒｎａｌ  ｏｆ  Ｌｉｇｈｔｗａｖｅ  Ｔｅｃｈｎｏｌｏｇｙ，Ｆｅｂｒｕａｒｙ  ２０００，Ｖｏｌ．１８，Ｎｏ．２，ｐｐ  １６６−１７７
【非特許文献３】ＫＡＳＨＩＭＡら、「Ｔｒａｎｓｍｉｓｓｉｏｎ  ｃｈａｒａｃｔｅｒｉｓｔｉｃｓ  ｏｆ  ｇｒａｄｅｄ−ｉｎｄｅｘ  ｏｐｔｏｃａｌ  ｆｉｂｅｒｓ  ｗｉｔｈ  ａ  ｌｏｓｓｙ  ｏｕｔｅｒ  ｌａｙｅｒ」、ＡＰＰＬＩＥＤ  ＯＰＴＩＣＳ  ＵＳＡ、ｖｏｌ．１７、ｎｏ．８、１５  ａｖｒｉｌ  １９７８、ｐａｇｅｓ  １１９９−１２０７
【発明の概要】
【発明が解決しようとする課題】
【００１７】
したがって、少ない曲げ損失を有するが、光ファイバの開口数を著しくは大きくしないグレーデッドインデックス光ファイバに対する要求がある。
【課題を解決するための手段】
【００１８】
上記の目的のために、本発明は、請求項１によるマルチモード光ファイバを提案している。
【００１９】
一実施形態によれば、ファイバは、同じ屈折率プロファイルを有するが低くしたトレンチのないファイバに対して開口数の拡大が０．０１５未満である。
【００２０】
一実施形態によれば、光ファイバは、同じ屈折率プロファイルを有するが低くしたトレンチのないファイバに対して開口数の拡大が０．０１０未満である。
【００２１】
一実施形態によれば、光ファイバは、直径６２．５±３μｍの中心コアおよび０．２７５±０．０１５の開口数を有する。
【００２２】
一実施形態によれば、光ファイバは、直径５０±３μｍの中心コアおよび０．２±０．０１５の開口数を有する。
【００２３】
一実施形態によれば、光ファイバは、−６×１０−３と−１５×１０−３との間にある、外側光クラッドに対しての低くしたトレンチの屈折率差Δｎｔを有する。
【００２４】
一実施形態によれば、光ファイバは、−７×１０−３と−１０×１０−３との間にある、外側光クラッドに対しての低くしたトレンチの屈折率差Δｎｔを有する。
【００２５】
一実施形態によれば、光ファイバは、４．５μｍよりも小さく、好ましくは１．５μｍ以上または２μｍ以上である、低くしたトレンチの幅Ｗｔを有する。
【００２６】
一実施形態によれば、内側クラッドの半径ｒ２と中心コアの半径ｒ１との間の差（すなわち内側クラッドの幅）は、０と５μｍとの間を含む。
【００２７】
一実施形態によれば、光ファイバは、０μｍである、内側クラッドの半径ｒ２と中心コアの半径ｒ１との間の差を有し（すなわち、ｒ１＝ｒ２）、したがって、低くしたトレンチが中心コアと直接接触する。
【００２８】
一実施形態によれば、光ファイバは、１５ｍｍの曲率半径の周りに２回巻の状態で８５０ｎｍの波長において、同じインデックスプロファイルを有するが低くしたトレンチのない光ファイバに対して少なくとも４０％だけ少ない曲げ損失を有する。
【００２９】
一実施形態によれば、光ファイバは、１０ｍｍの曲率半径の周りに２回巻の状態で８５０ｎｍの波長において、同じインデックスプロファイルを有するが低くしたトレンチのない光ファイバに対して少なくとも３０％だけ少ない曲げ損失を有する。
【００３０】
一実施形態によれば、光ファイバは、７．５ｍｍの曲率半径の周りに２回巻の状態で８５０ｎｍの波長において、同じインデックスプロファイルを有するが低くしたトレンチのない光ファイバに対して少なくとも２０％だけ少ない曲げ損失を有する。
【００３１】
一実施形態によれば、光ファイバは、５ｍｍの曲率半径の周りに２回巻の状態で８５０ｎｍの波長において、同じインデックスプロファイルを有するが低くしたトレンチのない光ファイバに対して少なくとも２０％だけ少ない曲げ損失を有する。
【００３２】
本発明の他の特徴および利点は、単に例として与えられ図面を参照して、下記の本発明の実施形態の詳細な説明を読むと明らかになるであろう。
【図面の簡単な説明】
【００３３】
【図１】アルファ（α）屈折率プロファイルを有する光ファイバの屈折率プロファイルおよび光ファイバ中を伝搬するモードを示す図である。
【図２】追加の低くしたトレンチを含む図１の光ファイバの屈折率プロファイルおよび光ファイバ中を伝搬するモードを示す図である。
【図３】従来技術による光ファイバの屈折率プロファイルの一例を示す図である。
【図４】図２に説明した光ファイバ中の、モードの相対的な実効屈折率に応じて漏れモードの漏れ損失を示すグラフである。
【図５】モードの主モード数に応じて、異なる低くしたトレンチボリュームを有する光ファイバ中を伝搬するモードにおけるモードパワー分布を示す図である。
【図６】低くしたトレンチのボリュームに応じて、低くしたトレンチが追加された光ファイバ中に誘起される、結果として生じる開口数の増加を示す図である。
【図７】低くしたトレンチのボリュームに応じて、５ｍｍと１５ｍｍとの間で変化する曲率半径Ｒｃの周りに２回巻の状態での曲げ損失を示す図である。
【図８】本発明による光ファイバの屈折率プロファイルの別の一例を示す図である。
【図９】２μｍの幅で異なる深さのトレンチを有するトレンチ補助型マルチモードファイバのＯＦＬ条件下で２ｍ後ろのモードパワー分布を示す図である。
【発明を実施するための形態】
【００３４】
従来技術による光ファイバの屈折率プロファイルが、図３を参照してより良く説明される。本発明による光ファイバの屈折率プロファイルが、図８を参照してより良く説明される。従来技術による光ファイバは、半径ｒ１および外側光クラッドに対してアルファインデックスプロファイルを有する中心コア、および幅Ｗｔ（μｍ）およびトレンチ自体の屈折率と外側光クラッドの屈折率との間のインデックス差Δｎｔを有する低くしたトレンチを含むマルチモード光ファイバである。低くしたトレンチのボリュームＶ（μｍ）は、式Ｖ＝１０００×Ｗｔ×Δｎｔによって定義される。本発明による光ファイバは、半径ｒ１および外側光クラッドに対してアルファインデックスプロファイルを有する中心コアと、半径ｒ２および外側光クラッドに対しての屈折率差Δｎ２を有する内側クラッドと、幅Ｗｔ（μｍ）およびトレンチ自体の屈折率と外側光クラッドの屈折率との間のインデックス差Δｎｔを有する低くしたトレンチとを含むマルチモード光ファイバである。低くしたトレンチのボリュームＶ（μｍ）は、式Ｖ＝１０００×Ｗｔ×Δｎｔによって定義される。本発明による光ファイバは、グレーデッド中心コアの端と外側光クラッドとの間の屈折率差がゼロであり、低くしたトレンチのボリュームＶが−４０μｍと−３０μｍとの間で構成される。低くしたトレンチのボリュームＶの値の範囲およびグレーデッド中心コアの端と外側光クラッドとの間の屈折率差の値の範囲は、低くしたトレンチ中を伝搬される漏れモードが限定されたパワーを有することを確実にする。したがって、漏れモードは、本発明による光ファイバによって伝送される信号に対して限定された大きさだけ寄与し、開口数は、低くしたトレンチのないグレーデッドインデックスファイバと比較して限定された大きさにまで大きくなる。したがって、本発明によるグレーデッドインデックス光ファイバは、それ自体の開口数を著しく大きくしないで、曲げ損失を少なくする。本発明による光ファイバの利点は、下記により詳細に説明される。
【００３５】
低くしたトレンチを含むマルチモードグレーデッドインデックス光ファイバでは、漏れモードは、光ファイバ中のそれ自体の伝搬中に漏れ損失を経験する。図４は、光ファイバの屈折率プロファイルが図２に説明されている光ファイバ中の相対的な実効屈折率に応じて、漏れモードによって経験された漏れ損失をｄＢ／ｍで示す。５つの連続するグラフは、別々のモードグループのそれぞれを示す。
【００３６】
モードグループのグラフを比較することによって、−２．５×１０−３よりも小さな実効屈折率を有するモードグループは、漏れ損失が１ｄＢ／ｍよりも大きなモードを有することが観測される。しかしながら、−２．５×１０−３よりも大きな実効屈折率を有するモードグループは、１ｄＢ／ｍよりも小さいことがあり得る漏れ損失のモードを有する。したがって、モードグループの実効屈折率が低いほど、漏れ損失が大きい。その結果、漏れモードグループは、それ自体の実効屈折率の値に応じて、ファイバに沿って伝搬する信号に対して違うように寄与する。
【００３７】
開口数の計算における漏れモードの影響は、図５を参照してより良く理解されるであろう。図５は、ＯＦＬ（過剰発射）条件における励振、すなわちすべてのモードグループにおいて一様な励振、を経験した光ファイバ中で２メートルを伝搬した後のモードグループにおけるパワー分布を示す。ｘ軸は、主モード数すなわち各モードグループの次数を示す。
【００３８】
曲線１から１０は、９μｍの低くしたトレンチ幅および−１×１０−３と−１０×１０−３との間で構成される屈折率差Δｎｔを有するグレーデッドインデックス光ファイバについて集められている。言い換えると、曲線１から１０は、ファイバの低くしたトレンチのボリュームが−９と−９０μｍの間で変化するファイバに対応する。
【００３９】
「ＲＥＦ」と示された図５中の曲線は、低くしたトレンチのないグレーデッドインデックス光ファイバのリファレンス曲線特性である。１８個の第１のモードグループが増加するパワー寄与を有することが観測される。１８番目のモードグループは、光ファイバの開口数を計算するときに、そのグループに対して実効屈折率が最小実効屈折率ｎｅｆｆ，ｍｉｎとして使用されるモードグループである。したがって、０．１９０の開口数が、そのときには得られる。
【００４０】
リファレンスファイバに低くしたトレンチを追加することによって、さらに多くのモードグループが追加される。例えば、曲線６は、幅９μｍで−６×１０−３のインデックス差のトレンチが追加されたリファレンスファイバに対応する。曲線６が、リファレンス曲線と比較して８個の追加の漏れモードグループ、すなわち次数１９から２６のモードグループを有することが、観測される。曲線６に対応する光ファイバの開口数を計算するときに、次数２６のモードグループは、その実効屈折率が最小実効屈折率ｎｅｆｆ，ｍｉｎとして使用されるモードグループでなければならない。
【００４１】
しかしながら、開口数を計算するときに、次の関係が満足される場合には、モードグループの寄与が著しいと考えられる：
【数５】
2011059687.tif 000007
ここで、ｎは次数ｍのモードグループ中のモードの数であり、αｉは次数ｍのモードグループのｉ番目のモードのｄＢ／ｍで表わした漏れ損失であり、
【数６】
2011059687.tif 000008
は、分数
【数７】
2011059687.tif 000009
の整数部である。
【００４２】
この関係は、やはり、関数
【数８】
2011059687.tif 000010
を表わしている図５中にステップの形式で示された限度曲線によって図式的に示されることができる。したがって、光ファイバに関しては、限度曲線の上方に位置するそれ自体のパワー分布を表わす点を有する最後のモードグループが、光ファイバの開口数を計算するときに、その実効屈折率がｎｅｆｆ，ｍｉｎとして使用されることができるモードグループである。
【００４３】
９μｍの幅で外側光クラッドと−６×１０−３の屈折率差を有する低くしたトレンチを有する光ファイバの例では、光ファイバのパワー分布を表わす点が限度曲線の上方に位置する最後のモードグループは、次数２２のモードグループである。次数１と２２のモードグループの実効屈折率を考慮することによって、０．２１４の開口数が得られる。このようにして得た開口数の値は、光ファイバ中を伝搬する最後のモードグループである次数２６のモードグループの実効屈折率を考慮することによって得られるはずの値よりも小さい。しかしながら、この値は、動作条件下での低くしたトレンチを含むマルチモード光ファイバの実際の開口数を反映している。
【００４４】
したがって、より高次のモードグループによって経験される減衰が、ファイバの開口数を計算するときに無視されることを容認する。
【００４５】
図５中の曲線は、やはり、低くしたトレンチによって追加される漏れモードグループの数が低くしたトレンチのボリュームに依存することを示している。
【００４６】
本発明による光ファイバは、曲げ損失を著しく少なくすることを可能にしつつ、低くしたトレンチのない光ファイバに対して開口数の増加を制限することを可能にする−４０μｍと−３０μｍとの間で構成される低くしたトレンチボリュームを有する。
【００４７】
低くしたトレンチのボリュームの値の範囲は、図６および図７のグラフを参照することによってより良く理解されるであろう。
【００４８】
図６のグラフは、ｙ軸上に、低くしたトレンチを有するαプロファイルマルチモード光ファイバの開口数とリファレンスマルチモード光ファイバ、すなわち低くしたトレンチのない同等のアルファ（α）プロファイルを有するマルチモード光ファイバとの間の差を示している。低くしたトレンチのボリュームが、ｘ軸上に示されている。グラフは、０．２００の開口数を有するリファレンス光ファイバおよび０．２１５の開口数を有するリファレンス光ファイバについての結果を示している。
【００４９】
図７のグラフは、ｙ軸上に、低くしたトレンチを有するαプロファイルマルチモード光ファイバについて、５ｍｍと、７．５ｍｍと、１０ｍｍと、１５ｍｍとの曲率半径Ｒｃで２回巻の状態で８５０ｎｍの波長における曲げ損失を示している。低くしたトレンチのボリュームがｘ軸上に示されている。
【００５０】
２つのグラフ上には、複数の対（Ｗｔ，Δｎｔ）が同じボリューム値に対して示されている。
【００５１】
類似の屈折率プロファイルを有するが低くしたトレンチのない光ファイバと比較して、−４０μｍよりも小さなボリュームの低くしたトレンチを有するαプロファイルマルチモード光ファイバが、＠８５０ｎｍで２回巻の状態で、Ｒｃ＝１５ｍｍで少なくとも６０％だけ少なく、Ｒｃ＝１０ｍｍで少なくとも５０％だけ少なく、Ｒｃ＝７．５ｍｍで少なくとも４０％だけ少なく、Ｒｃ＝５ｍｍで少なくとも４０％だけ少ない曲げ損失を有することが、観測されている。しかしながら、光ファイバの開口数は、低くしたトレンチのない同等のαプロファイルマルチモード光ファイバに対して０．０１５よりも多く大きくなることがある。これは、低くしたトレンチのない光ファイバに接続する場合に損失をもたらすことがある。
【００５２】
やはり、−３０μｍよりも大きなボリュームの低くしたトレンチを有するαプロファイルマルチモード光ファイバが、低くしたトレンチのない同等のαプロファイルマルチモード光ファイバに対して０．０１０よりも小さな開口数の増加を示すことが観測される。しかしながら、−３０μｍよりも大きなボリュームを有する低くしたトレンチを用いると、類似のインデックスプロファイルを有するが低くしたトレンチのないファイバに対して、＠８５０ｎｍで２回巻の状態での曲げ損失は、Ｒｃ＝１５ｍｍについて最大でも４０％だけ少なく、Ｒｃ＝１０ｍｍについて最大でも３０％だけ少なく、Ｒｃ＝７．５ｍｍについて最大でも２０％だけ少なく、Ｒｃ＝５ｍｍについて最大でも２０％だけ少なくなる。低くしたトレンチの追加は、曲げ損失を少なくすることにおいてそのようにさほど重大ではない。
【００５３】
本発明による光ファイバは、同じ屈折率プロファイルを有するが低くしたトレンチのない光ファイバと比較したときに、０．０１５よりも小さいまたは０．０１０よりも小さいことさえある開口数の増加を可能にする低くしたトレンチボリュームを有する。言い換えると、本発明による光ファイバは、低くしたトレンチの追加のために直面する開口数の増加を制限する。＠８５０ｎｍで２回巻の状態で、本発明による光ファイバ中の曲げ損失は、低くしたトレンチのない類似のインデックスプロファイルを有する光ファイバに対して、Ｒｃ＝１５ｍｍについて少なくとも４０％だけ少なく、Ｒｃ＝１０ｍｍについて少なくとも３０％だけ少なく、Ｒｃ＝７．５ｍｍについて少なくとも２０％だけ少なく、Ｒｃ＝５ｍｍについて少なくとも２０％だけ少なくされる。そのように、ファイバは、曲げ損失を著しく少なくすることを可能にしつつ、低くしたトレンチのないファイバに対しての開口数の増加を制限することを可能にする。
【００５４】
本発明による光ファイバでは、グレーデッド中心コアの端と外側光クラッドとの間の屈折率差がゼロである。本発明による光ファイバは、したがって、（例えば、ＷＯ−Ａ−２００６／０１０７９８による）類似のプロファイルを有するが外側光クラッドの下へ伸びている中心コアを有する光ファイバの曲げ損失よりも小さな曲げ損失を有する。例えば、小さな曲率半径およびより高次のモードに関しては、本発明による光ファイバは、類似の屈折率プロファイルを有するが外側光クラッドの下へ伸びている中心コアを有する光ファイバに対して１０分の１の曲げ損失を有する。
【００５５】
本発明による光ファイバは、光ファイバの帯域幅を改善するために、中心コアと低くしたトレンチとの間に構成された半径ｒ２の内側クラッドを含む。好ましくは、半径ｒ２は、光ファイバの帯域幅の改善と製造コストの増加との間の妥協点を得るために０と５μｍとの間を含む。
【００５６】
「ＲＥＦ」と記された図９中の曲線は、低くしたトレンチのないグレーデッドインデックス光ファイバのリファレンス曲線特性である。１８個の第１のモードグループが増加するパワー分布を有することが観測される。１８番目のモードグループは、光ファイバの開口数を計算するときに、そのグループに対して実効屈折率が最小実効屈折率ｎｅｆｆ，ｍｉｎとして使用されるモードグループである。０．１９０の開口数が、そのときには得られる。
【００５７】
本発明による光ファイバの一例では、光ファイバは、中心コアと、中心コアと直接接触する内側クラッドと、内側クラッドと直接接触する低くしたトレンチと、外側光クラッドとから構成される。
【００５８】
本発明による光ファイバは、標準ファイバへの接続を可能にするために、マルチモードファイバの中心コア直径の典型値および開口数の典型値を有することができる。したがって、光ファイバは、例えば、６２．５±３μｍの中心コア直径および０．２７５±０．０１５の開口数を有することができる。光ファイバは、例えば、５０±３μｍの中心コア直径および０．２±０．０１５の開口数を有することができる。
【００５９】
本発明による光ファイバは、最終プリフォームから線引きすることによって製造されることができる。
【００６０】
最終プリフォームは、外側オーバークラッド層を一次プリフォームに与えること（すなわち、オーバークラッディング処理）によって製造されることができる。外側オーバークラッド層は、ドープされたまたはアンドープの、天然または合成の、石英ガラスからなる。いくつかの方法が、外側オーバークラッド層を与えるために利用可能である。
【００６１】
方法の第１の例では、外側オーバークラッド層は、熱を与えた状態で一次プリフォームの外周上に天然石英粒子または合成石英粒子を堆積しガラス化することによって与えられることができる。かかる処理は、例えば、米国特許第５，５２２，００７号と、第５，１９４，７１４号と、第６，２６９，６６３号と、第６，２０２，４４７号とから知られる。
【００６２】
方法の別の一例では、一次プリフォームは、ドープされてもドープされなくてもよい石英スリーブ管を使用してオーバークラッドされることができる。このスリーブ管は、次に一次プリフォーム上へとコラプシングされることができる。
【００６３】
方法のさらに別の一例では、オーバークラッド層は、外側気相堆積（ＯＶＤ）法を介して付けられることができる。ここで、スート層が、まず一次プリフォームの外周上に堆積され、次にスート層がガラスを形成するためにガラス化される。
【００６４】
一次プリフォームは、外側気相堆積（ＯＶＤ）および気相軸付け（ＶＡＤ）などの、外側気相堆積技術を介して製造されることができる。あるいは、一次プリフォームは、ガラス層がドープされたまたはアンドープの石英ガラスの基材管の内側表面上に堆積される内側堆積技術、例えば、内付け化学気相堆積（ＭＣＶＤ）や、炉化学気相堆積（ＦＣＶＤ）や、プラズマ化学気相堆積（ＰＣＶＤ）を介して製造されることができる。
【００６５】
実施形態の一例では、一次プリフォームは、中心コアの傾斜屈折率プロファイルの形状が非常に精密に制御されることを可能にするＰＣＶＤ処理を使用して製造される。
【００６６】
低くしたトレンチは、化学気相堆積処理の一部として基材管の内側表面上に堆積されることができる。より典型的には、低くしたトレンチは、いずれか（ｉ）傾斜屈折率中心コアの堆積のための内側堆積処理の開始点としてフッ素ドープの基材管を使用することによって、または（ｉｉ）中心コア自体が外側堆積処理（例えば、ＯＶＤまたはＶＡＤ）を使用して作られることができる傾斜屈折率中心コアを覆ってフッ素ドープの石英管をスリービングすることによって、製造されることができる。
【００６７】
実施形態のさらに別の一例では、一次プリフォームは、フッ素ドープの基材管を使用して内側堆積処理を介して製造される。堆積した層を含む結果として生じる管は、低くしたトレンチの厚みを増加させるために、またはトレンチの幅全体にわたり変化する屈折率を有する低くしたトレンチを作り出すために、１つまたは複数の追加のフッ素ドープの石英管によってスリーブを付けられることができる。必ずしも要求されないが、１つまたは複数の追加のスリーブ管（例えば、フッ素ドープの基材管）は、オーバークラッディング工程が実行される前に、一次プリフォーム上へとコラプシングされることがある。スリービングおよびコラプシングの処理は、時にはジャケッティングと呼ばれ、一次プリフォームの外側上に複数のガラス層を作るために繰り返されることがある。
【００６８】
当然のことながら、本発明は、例として説明した実施形態に限定されない。本発明による光ファイバは、システムの他の光ファイバと優れた互換性を有する多くの伝送システムに導入されることができる。
【００６９】
本発明による光ファイバは、特許請求の範囲中により詳細に開示されている。
【図１】
2011059687.tif 000011
【図２】
2011059687.tif 000012
【図３】
2011059687.tif 000013
【図４】
2011059687.tif 000014
【図５】
2011059687.tif 000015
【図６】
2011059687.tif 000016
【図７】
2011059687.tif 000017
【図８】
2011059687.tif 000018
【図９】
2011059687.tif 000019
【外国語明細書】
2011059687000001.pdf